(57)【要約】【課題】表面が平滑な熱硬化性樹脂化粧板を得る。【解決手段】複数枚の樹脂含浸コア紙から構成されるコア層と、樹脂含浸パターン紙を含む熱硬化性樹脂化粧板であって、少なくとも樹脂含浸パターン紙に隣接される樹脂含浸コア紙として、コア紙に熱硬化性樹脂よりなる樹脂液が含浸、乾燥された後、冷圧処理されたものを用いる。ロール線圧条件の温度は加熱しない程度の温度（常温）、圧力は２ｋｇｆ／ｃｍ２以上であることが好ましく、温度プレス冷圧の条件は、温度は加熱しない程度の温度（常温）、圧力は１０ｋｇｆ／ｃｍ２以上、加圧時間は３分以上に設定するのが好ましい。【選択図】  なし【特許請求の範囲】
【請求項１】
複数枚の樹脂含浸コア紙から構成されるコア層と、樹脂含浸パターン紙を含む熱硬化性樹脂化粧板であって、少なくとも樹脂含浸パターン紙に隣接される樹脂含浸コア紙が、コア紙に熱硬化性樹脂よりなる樹脂液が含浸、乾燥された後、冷圧処理されたものであることを特徴とする熱硬化性樹脂化粧板。
【請求項２】
コア紙に熱硬化性樹脂よりなる樹脂液を含浸、乾燥した後、冷圧操作する工程を含むことを特徴とする熱硬化性樹脂化粧板の製造方法。
【発明の詳細な説明】
【０００１】
【産業上の利用分野】
本発明は、熱硬化性樹脂化粧板及びその製造方法に関する。
【０００２】
【特許文献】特開２００２−２６４２８７
【０００３】
【従来の技術】
従来、テーブル、机、壁面などの水平面や垂直面に用いられるメラミン樹脂化粧板、ジアリフタレート樹脂化粧板などの熱硬化性樹脂化粧板がある。これらの熱硬化性樹脂化粧板は、一般的に、化粧層とコア層とを積層し、熱圧成形することにより得られ、化粧層には化粧板用の化粧紙に、またコア層には化粧板用の未晒しクラフト紙に熱硬化性樹脂を主な成分とする樹脂液を含浸し、乾燥した樹脂含浸パターン紙、樹脂含浸コア紙が用いられている。
表面の仕上げ方法はいくつかあるが、概ね、エンボス仕上げと称せられる凹凸が付与された賦型材料を用いて化粧層側に当てがい熱圧成形する方法と、マット仕上げ、鏡面仕上げと称せられる表面がフラットで、艶を調整した金属プレートを用いて熱圧成形する方法とに大別される。
【０００４】
【発明が解決しようとする課題】
しかしながら、フラットな仕上げにおいて、フラットな金属プレートを用いているにもかかわらず、仕上がった製品の化粧表面には軽微な凹凸があり、艶が高ければ高い程目立つものとなっていた。
これは、樹脂含浸コア紙の表面に軽微な凹凸が残っているためと推測される。すなわち、コア紙に樹脂液を含浸して、乾燥した際、樹脂液中の固形分が完全にコア紙中に浸透しているのではなく、一部表面にしかも不均一に残っているため、熱圧成形して得られる製品に反映されていると考えられる。
【０００５】
【課題を解決するための手段】
本発明はかかる状況に鑑み検討されたもので以下のことを特徴とする。すなわち、請求項１記載の発明は、複数枚の樹脂含浸コア紙から構成されるコア層と、樹脂含浸パターン紙を含む熱硬化性樹脂化粧板であって、少なくとも樹脂含浸パターン紙に隣接される樹脂含浸コア紙が、コア紙に熱硬化性樹脂よりなる樹脂液が含浸、乾燥された後、冷圧処理されたものであることを特徴とする熱硬化性樹脂化粧板である。
また、請求項２記載の発明は、コア紙に熱硬化性樹脂よりなる樹脂液を含浸、乾燥した後、冷圧操作する工程を含むことを特徴とする熱硬化性樹脂化粧板の製造方法である。
以下、本発明について詳細に説明する。
【０００６】
樹脂含浸コア紙は、化粧板用のクラフト紙、不織布などのコア紙にフェノール樹脂、アミノ−ホルムアルデヒド樹脂、不飽和ポリエステル樹脂などの熱硬化性樹脂を主成分とする樹脂液を含浸し、乾燥した後、加熱しないで常温で冷圧処理したものが用いられる。
【０００７】
フェノール樹脂は、フェノール類とアルデヒド類とをフェノール性水酸基１モルに対してアルデヒド類を１〜３モルの割合で塩基性触媒下にて反応させて得られるもので、フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザール、トリオキザールなどが挙げられる。
また、必要に応じてパラスルフォンアミド、桐油、燐酸エステル類、グリコール類などの可塑化を促す変性剤で変性されたものも適用でき、塩基性触媒としては、ナトリウム、カリウムなどのアルカリ金属、及びマグネシウム、カルシウムなどのアルカリ土類金属の酸化物や水酸化物、及びトリエチルアミン、トリエタノールアミンなどのアミン類、アンモニアが挙げられる。
【０００８】
アミノ−ホルムアルデヒド樹脂としてはアミノ化合物、例えばメラミン、尿素、ベンゾグアナミン、アセトグアナミンなどとホルムアルデヒドを反応させた初期縮合物のほか、メチルアルコール、ブチルアルコールなどの低級アルコ−ルによるエ−テル化、パラトルエンスルホンアミドなどの可塑化を促す反応性変性剤で変性されたものが適用でき、中でも耐熱性に優れるメラミン−ホルムアルデヒド樹脂が好ましい。
【０００９】
不飽和ポリエステル樹脂は、不飽和二塩基酸及び／又はその酸無水物と必要に応じて用いられるその他の飽和酸及び／又はその酸無水物とを含む酸成分と、多価アルコールとを窒素やアルゴンなどの不活性ガス雰囲気下で１６０〜２３０℃程度、好ましくは２１０〜２３０℃で常法に従い脱水縮合反応させ、重合性モノマー、例えばスチレンモノマーを加えたものである。
【００１０】
樹脂含浸パターン紙は、化粧板用の化粧紙にジアリルフタレート樹脂、アミノーホルムアルデヒド樹脂、不飽和ポリエステル樹脂などの熱硬化性樹脂を主成分とする樹脂液を含浸し、乾燥した後、中でもアミノ−ホルムアルデヒド樹脂が好適で、中でも耐熱性に優れるメラミン−ホルムアルデヒド樹脂が好ましい。
【００１１】
冷圧は含浸装置の乾燥炉の出口に冷圧ロールを設置して、一連の処理操作としておこなう方法と、樹脂含浸紙を所望のサイズに裁断した後、コールドプレスなどで冷圧処理する方法などがあるが特に限定はされない。ロール線圧条件の温度は加熱しない程度の温度（常温）、圧力は２ｋｇｆ／ｃｍ２以上であることが好ましい。温度プレス冷圧の条件は、温度は加熱しない程度の温度（常温）、圧力は１０ｋｇｆ／ｃｍ２以上、加圧時間は３分以上に設定するのが好ましい。圧力が下限に満たないと評価結果に示すように凹凸を解消することができない。このように熱圧ではなく冷圧でのみ処理することにより樹脂含浸コア紙中の樹脂が熱でフローして硬化したり、樹脂含浸パターン紙との密着性が劣ったりすることがない。また、樹脂含浸コア紙が反り、取り扱い性が悪く作業効率、特に積層作業が悪くなることがない。
【００１２】
熱硬化性樹脂化粧板は、少なくとも冷圧処理した樹脂含浸コア紙を１枚、樹脂含浸パターン紙に隣接させて積層し、温度１２０〜１５０℃、圧力４０〜６０ｋｇ／ｃｍ２、時間５０〜９０分で熱圧すればよい。また、必要に応じて樹脂含浸表面紙を積層して熱圧してもよい。更に、樹脂含浸パターン紙も冷圧処理してもよい。
【００１３】
以下、実施例、比較例を挙げて詳細に説明する。
【実施例】
実施例１
樹脂含浸パターン紙
坪量１００ｇ／ｍ２の無地柄のパターン紙に，メラミン−ホルムアルデヒド樹脂を主成分とする樹脂液を、式１に示す含浸率が１００％となるように含浸し、乾燥して、メラミン樹脂含浸パターン紙を得た。
【式１】
2004160850.tif 000002
冷圧処理樹脂含浸コア紙
坪量１９８ｇ／ｍ２のクラフト紙にフェノール樹脂を主成分とする樹脂液を、式１に示す含浸率が５０％となるように含浸し、乾燥しフェノール樹脂含浸コア紙を得た。次いでフェノール樹脂含浸コア紙を４枚、７０ｋｇ／ｃｍ２、３分、３０分の条件で冷圧し、冷圧処理フェノール樹脂含浸コア紙を得た。
熱硬化性化粧板
冷圧処理フェノール樹脂含浸コア紙を４枚、メラミン樹脂含浸パターン紙を１枚積層した後、平板プレス機にて、温度１３０℃、圧力５０ｋｇ／ｃｍ２、時間８０分で熱圧成形し、実施例１の熱硬化性樹脂化粧板を得た。
【００１４】
実施例２
実施例１において、フェノール樹脂含浸コア紙を１枚のみを冷圧処理した冷圧処理フェノール樹脂含浸コア紙をメラミン樹脂含浸パターン紙に隣接させ、冷圧処理をしていないフェノール樹脂含浸コア紙を３枚積層した以外は同様に実施して、実施例２の熱硬化性樹脂化粧板を得た。
【００１５】
実施例３
実施例１において、樹脂含浸パターン紙も７０ｋｇ／ｃｍ２、３分、３０分の条件で冷圧処理した以外は同様に実施して、実施例３の熱硬化性樹脂化粧板を得た。
【００１６】
【比較例】
比較例１
実施例２において、冷圧操作をしなかった以外は同様に実施した。
【００１７】
比較例２
実施例２において、冷圧操作に代え加熱・加圧処理（温度１２５℃、圧力７０ｋｇ／ｃｍ２）した以外は同様に実施した。
【００１８】
比較例３
実施例２において、５ｋｇ／ｃｍ２、３分の条件で冷圧プレスした以外は同様に実施した。
【００１９】
評価結果を表１に示す。
【表１】
2004160850.tif 000003
評価方法は以下の通りとした。
平滑性：比較例１を標準として目視にて評価した。
密着性：インゴット試験、クロスカット−セロテープ（登録商標）試験により比較例１を標準として評価した。
比較例２はインゴット試験については加熱加圧前処理時間の長いものほど、パンク時間が短くなった（パターン紙とコアとの層間によるパンク）。またクロスカットセロテープ試験も加熱したものは大きく剥がれやすい。
【００２０】
【発明の効果】
本発明によれば、少なくとも樹脂含浸パターン紙に隣接する樹脂含浸コア紙を冷圧するといった非常に容易な方法で化粧表面が平滑な熱硬化性樹脂化粧板を得ることができる。